(57)【要約】【課題】δ凝固鋼からなる薄肉鋳片を製造する場合において、幅方向及び長手方向にわたって等軸晶比率が高くかつ安定した薄肉鋳片を製造可能な薄肉鋳片の製造装置及び薄肉鋳片の製造方法を提供する。【解決手段】回転する一対の冷却ドラム１１、１１と一対のサイド堰を有し、これら一対の冷却ドラム１１、１１と一対のサイド堰によって形成された溶鋼溜まり部１６に溶鋼３を供給し、冷却ドラム１１、１１の周面に凝固シェル５、５を形成・成長させて薄肉鋳片１を製造する薄肉鋳片の製造装置１０であって、β型ＳｉＣを含むＳｉＣ含有材３１を冷却ドラム１１の周面に接触させて、冷却ドラム１１の周面に前記β型ＳｉＣを付着させるＳｉＣ付着手段３０を備え、冷却ドラム１１は、その周面に前記β型ＳｉＣが付着された状態で、溶鋼溜まり部１６の壁面を構成する。【選択図】図２
2018061963.tif 000002
【特許請求の範囲】
【請求項１】
回転する一対の冷却ドラムと一対のサイド堰を有し、これら一対の冷却ドラムと一対のサイド堰によって形成された溶鋼溜まり部に溶鋼を供給し、前記冷却ドラムの周面に凝固シェルを形成・成長させて薄肉鋳片を製造する薄肉鋳片の製造装置であって、
β型ＳｉＣを含むＳｉＣ含有材を前記冷却ドラムの周面に接触させて、前記冷却ドラムの周面に前記β型ＳｉＣを付着させるＳｉＣ付着手段を備え、
前記冷却ドラムは、その周面に前記β型ＳｉＣが付着された状態で、前記溶鋼溜まり部の壁面を構成することを特徴とする薄肉鋳片の製造装置。
【請求項２】
前記ＳｉＣ含有材は、β型ＳｉＣの含有量が体積比率で３３％以上であることを特徴とする請求項１に記載の薄肉鋳片の製造装置。
【請求項３】
回転する一対の冷却ドラムと一対のサイド堰によって形成された溶鋼溜まり部に溶鋼を供給し、前記冷却ドラムの周面に凝固シェルを形成・成長させて、薄肉鋳片を製造する薄肉鋳片の製造方法であって、
請求項１又は請求項２に記載の薄肉鋳片の製造装置を用いて、
β型ＳｉＣを含むＳｉＣ含有材を前記冷却ドラムの周面に接触させて、前記冷却ドラムの周面に前記β型ＳｉＣを付着させ、
前記冷却ドラムの周面に前記β型ＳｉＣが付着された状態で、前記冷却ドラムの周面に凝固シェルを形成・成長させることを特徴とする薄肉鋳片の製造方法。
【発明の詳細な説明】
【技術分野】
【０００１】
本発明は、一対の冷却ドラムと一対のサイド堰によって形成された溶鋼溜まり部に、溶鋼を供給して、δ凝固鋼からなる薄肉鋳片を製造する薄肉鋳片の製造装置、及び、薄肉鋳片の製造方法に関するものである。
【背景技術】
【０００２】
鋼の薄肉鋳片を製造する方法として、内部に水冷構造を有する冷却ドラムを備え、回転する一対の冷却ドラム間に形成された溶鋼溜まり部に溶鋼を供給し、前記冷却ドラムの周面に凝固シェルを形成・成長させ、一対の冷却ドラムの外周面にそれぞれ形成された凝固シェル同士をドラムキス点で接合し、圧下して所定の厚さの薄肉鋳片を製造する双ドラム式連続鋳造装置が提供されている。このような双ドラム式連続鋳造装置は、鋼以外の各種金属においても適用されている。
【０００３】
上述の双ドラム式連続鋳造装置においては、例えば特許文献１に示すように、溶鋼溜まり部における溶鋼の酸化を抑制するために、前記溶鋼溜まり部及び前記冷却ドラムの上方にチャンバーを配設し、このチャンバー内を不活性ガス雰囲気として鋳造を行っている。ここで、チャンバーと冷却ドラムの周面との接続部には、耐熱性を有するアルミナ繊維シートが配設されており、回転する冷却ドラムの上に配設されたチャンバー内の雰囲気がシールされている。
また、上述の双ドラム式連続鋳造装置においては、例えば特許文献２に示すように、凝固を均一に行うために、冷却ドラムの周面に微細な凹凸が形成されている。
【０００４】
ところで、上述の双ドラム式連続鋳造装置を用いて製造される薄肉鋳片においては、溶鋼が凝固時に急冷されることから、凝固組織のほぼ全体が、両面の表層から１／２厚部に向かう柱状晶となる。鋼種や鋳造条件によっては、１／２厚部にわずかに等軸晶が形成されることもあるが、薄肉鋳片においては、鋳片厚みに対する等軸晶比率は１０％未満であった。
薄肉鋳片においては、上述のように、柱状晶からなる凝固シェルが貼り合わされて形成されているので、１／２厚部に径１ｍｍ以下のミクロポロシティや中心偏析が生成しやすい傾向にある。また、柱状晶は方向性を有していることから、薄肉鋳片を巻き取る際や巻き戻す際に、割れが生じやすいといった問題があった。
【０００５】
ここで、ポロシティ及び中心偏析の低減や曲げ時の割れを抑制するためには、凝固組織の等軸晶比率を向上させることが有効である。
等軸晶比率を向上させる手段としては、凝固核生成を促進する物質を溶鋼中に分散させる「接種」が知られている。凝固核生成を促進する物質としては、凝固初晶と結晶格子定数が近似した、すなわち結晶整合性の良好な物質が有効である。
【０００６】
ここで、特許文献３には、初晶としてδ−Ｆｅが晶出するδ凝固鋼を対象として、溶鋼溜まり部に浸漬されているスカム堰に接種核となる物質を含有させ、このスカム堰の表面で凝固核の生成を促進することにより、等軸晶比率を向上させる技術が提案されている。
【先行技術文献】
【特許文献】
【０００７】
【特許文献１】特開平０６−２９７１１１号公報
【特許文献２】特開昭６４−０８３３４２号公報
【特許文献３】特開２０１４−０５０８５５号公報
【発明の概要】
【発明が解決しようとする課題】
【０００８】
ところで、特許文献３に記載されたようにスカム堰に接種核となる物質を含有させた場合、スカム堰の表面で生成した凝固核が凝固界面にまで運ばれる必要がある。このため、スカム堰と冷却ドラムの周面との間の溶鋼流動の変化によって、鋳片の幅方向で等軸晶比率が安定しないおそれがあった。また、溶鋼高さが変動した場合には、スカム堰の浸漬量も変化するため、等軸晶化効果が安定しないおそれがあった。
【０００９】
本発明は、前述した状況に鑑みてなされたものであって、δ凝固鋼からなる薄肉鋳片を製造する場合において、幅方向及び長手方向にわたって等軸晶比率が高くかつ安定した薄肉鋳片を製造可能な薄肉鋳片の製造装置及び薄肉鋳片の製造方法を提供することを目的とする。
【課題を解決するための手段】
【００１０】
上記課題を解決するために、本発明に係る薄肉鋳片の製造装置は、回転する一対の冷却ドラムと一対のサイド堰を有し、これら一対の冷却ドラムと一対のサイド堰によって形成された溶鋼溜まり部に溶鋼を供給し、前記冷却ドラムの周面に凝固シェルを形成・成長させて薄肉鋳片を製造する薄肉鋳片の製造装置であって、β型ＳｉＣを含むＳｉＣ含有材を前記冷却ドラムの周面に接触させて、前記冷却ドラムの周面に前記β型ＳｉＣを付着させるＳｉＣ付着手段を備え、前記冷却ドラムは、その周面に前記β型ＳｉＣが付着された状態で、前記溶鋼溜まり部の壁面を構成することを特徴としている。なお、β型ＳｉＣは、δ―Ｆｅの接種核として有効に作用する物質である。
【００１１】
この構成の薄肉鋳片の製造装置によれば、冷却ドラムの周面にβ型ＳｉＣを付着させるＳｉＣ付着手段を備えており、冷却ドラムは、その周面にβ型ＳｉＣが付着された状態で前記溶鋼溜まり部の壁面を構成するので、このβ型ＳｉＣを接種核として冷却ドラムの周面上の多くの地点で凝固が開始される。凝固開始点の間隔が近いことから、冷却ドラムに接した面（鋳片表層）の凝固組織サイズが小さくなる。そして、冷却ドラムの回転に伴う溶鋼流動により、冷却ドラムの表面から凝固組織が剥離したり、凝固組織の一部が溶断したりして、凝固界面前方に多数の凝固組織の小片が分布し、これらが成長することで等軸晶比率が大幅に向上する。
また、凝固が進行する冷却ドラムの周面に接種核（β型ＳｉＣ）が付着されているので、溶鋼溜まり部におけるマクロ的な溶鋼流動の影響が少なく、幅方向及び長手方向において等軸晶比率が安定した薄肉鋳片を製造することが可能となる。
【００１２】
ここで、本発明に係る薄肉鋳片の製造装置においては、前記ＳｉＣ含有材は、β型ＳｉＣの含有量が体積比率で３３％以上であることが好ましい。
この場合、冷却ドラムの周面にＳｉＣ含有材を接触させた際に、冷却ドラムの周面に接種効果を有するβ型ＳｉＣを十分に付着させることができ、β型ＳｉＣを接種核として作用させて、等軸晶比率を向上させることが可能となる。
【００１３】
本発明に係る薄肉鋳片の製造方法は、回転する一対の冷却ドラムと一対のサイド堰によって形成された溶鋼溜まり部に溶鋼を供給し、前記冷却ドラムの周面に凝固シェルを形成・成長させて、薄肉鋳片を製造する薄肉鋳片の製造方法であって、上述の薄肉鋳片の製造装置を用いて、β型ＳｉＣを含むＳｉＣ含有材を前記冷却ドラムの周面に接触させて、前記冷却ドラムの周面に前記β型ＳｉＣを付着させ、前記冷却ドラムの周面に前記β型ＳｉＣが付着された状態で、前記冷却ドラムの周面に凝固シェルを形成・成長させることを特徴としている。
【００１４】
この構成の薄肉鋳片の製造方法によれば、上述の薄肉鋳片の製造装置を用いており、β型ＳｉＣを含むＳｉＣ含有材を前記冷却ドラムの周面に接触させて、前記冷却ドラムの周面に前記β型ＳｉＣを付着させ、前記冷却ドラムの周面に前記β型ＳｉＣが付着された状態で、前記冷却ドラムの周面に凝固シェルを形成・成長させているので、等軸晶比率が大幅に向上し、かつ、幅方向及び長手方向において等軸晶比率が安定した鋳片を製造することが可能となる。
【発明の効果】
【００１５】
上述のように、本発明によれば、δ凝固鋼からなる薄肉鋳片を製造する場合において、幅方向及び長手方向にわたって等軸晶比率が高くかつ安定した薄肉鋳片を製造可能な薄肉鋳片の製造装置及び薄肉鋳片の製造方法を提供することができる。
【図面の簡単な説明】
【００１６】
【図１】本発明の実施形態である薄肉鋳片の製造装置の概略説明図である。
【図２】図１に示す薄肉鋳片の製造装置の拡大説明図である。
【図３】ＳｉＣ含有材及び支持体の一例を示す概略説明図である。
【図４】ＳｉＣ含有材及び支持体の一例を示す概略説明図である。
【図５】ＳｉＣ含有材及び支持体の一例を示す概略説明図である。
【図６】ＳｉＣ含有材及び支持体の一例を示す概略説明図である。
【発明を実施するための形態】
【００１７】
以下に、本発明の実施形態である薄肉鋳片の製造装置及び薄肉鋳片の製造方法について、添付した図面を参照して説明する。なお、本発明は、以下の実施形態に限定されるものではない。
本実施形態において製造される薄肉鋳片１は、凝固する際に初晶としてδ相（δ−Ｆｅ）が晶出するδ凝固鋼からなるものとされている。δ凝固鋼としては、例えば、炭素量が０．５３ｍａｓｓ％以下の炭素鋼、Ｓｉ含有鋼、Ｃｒ系のステンレス鋼等が挙げられる。
また、本実施形態では、製造される薄肉鋳片１の幅が３００ｍｍ以上２０００ｍｍ以下の範囲内、厚さが１ｍｍ以上５ｍｍ以下の範囲内とされている。
【００１８】
本実施形態である薄肉鋳片の製造装置１０は、図１に示すように、一対の冷却ドラム１１、１１と、薄肉鋳片１を曲げるベンダーロール１２、１２と、薄肉鋳片１を支持するピンチロール１３、１３と、一対の冷却ドラム１１、１１の幅方向端部に配設されたサイド堰１５と、これら一対の冷却ドラム１１、１１とサイド堰１５とによって形成された溶鋼溜まり部１６に供給される溶鋼３を保持するタンディッシュ１７と、このタンディッシュ１７から溶鋼溜まり部１６へと溶鋼３を供給する浸漬ノズル１８と、を備えている。
【００１９】
ここで、冷却ドラム１１，１１の周面には、凝固を均一に行うために、微小な凹凸が形成されている。本実施形態では、冷却ドラム１１の周面の表面粗さが、ＪＩＳ  Ｂ０６０１−１９９４に準拠して最大高さＲｙが４０μｍ以上１２０μｍ以下の範囲内とされている。
【００２０】
図２に、図１における溶鋼溜まり部１６周辺の拡大説明図を示す。本実施形態である薄肉鋳片の製造装置１０においては、図２に示すように、溶鋼溜まり部１６に、スカム堰１９が配設されている。このスカム堰１９は、浸漬ノズル１８と冷却ドラム１１、１１との間に配置され、その一部が溶鋼３内に浸漬されている。
【００２１】
本実施形態である薄肉鋳片の製造装置１０においては、図２に示すように、溶鋼溜まり部１６及び冷却ドラム１１，１１の上方には、チャンバー２０が配設されている。
そして、本実施形態である薄肉鋳片の製造装置１０においては、β型ＳｉＣを含むＳｉＣ含有材３１を冷却ドラム１１，１１の周面に接触させて、冷却ドラム１１，１１の周面にβ型ＳｉＣを付着させるＳｉＣ付着手段３０が配設されている。
本実施形態においては、ＳｉＣ含有材３１を冷却ドラム１１，１１の周面に接触させることにより、冷却ドラム１１，１１の周面の微小な凹凸によってβ型ＳｉＣが削り取られて、冷却ドラム１１，１１の周面にβ型ＳｉＣが付着することになる。
【００２２】
本実施形態においては、図２に示すように、ＳｉＣ付着手段３０は、チャンバー２０の冷却ドラム１１，１１との接続部分に配設されており、このＳｉＣ付着手段３０によってチャンバー２０内の雰囲気がシールされる構造とされている。
また、本実施形態においては、図２に示すように、チャンバー２０の内部においてスカム堰１９よりもドラム回転方向Ｒの後方側の位置にも、ＳｉＣ付着手段３０が配設されている。
【００２３】
なお、これらのＳｉＣ付着手段３０は、冷却ドラム１１，１１の周面の汚れを除去するブラシ２１よりもドラム回転方向Ｒの前方側に配設されており、ＳｉＣ付着手段３０によって冷却ドラム１１，１１の周面にβ型ＳｉＣが付着した状態で、冷却ドラム１１，１１が溶鋼溜まり部１６の溶鋼３と接触するように構成されている。
【００２４】
ここで、ＳｉＣ含有材３１は、上述のようにβ型ＳｉＣを含んでいる。ＳｉＣの結晶構造には、α型（ウルツ鉱構造）とβ型（ＺｎＳ構造）があり、さらに非晶質のＳｉＣも存在する。δ−Ｆｅの接種核として有効に作用するのはβ型ＳｉＣであり、α型ＳｉＣや非晶質のＳｉＣは接種核としては作用しない。このため、ＳｉＣ含有材３１においては、β型ＳｉＣを含有する必要がある。
ＳｉＣ含有材３１におけるβ型ＳｉＣの含有量は、体積比率で３３％以上であることが好ましく、５０％以上であることがさらに好ましい。
【００２５】
また、ＳｉＣ含有材３１としては、例えばＳｉＣ繊維からなるＳｉＣシート材や、ＳｉＣ繊維を含有するＳｉＣ含有シート材を用いることができる。また、ＳｉＣ粒子及びＳｉＣ繊維の成形体やＳｉＣ粒子及びＳｉＣ繊維を含む成形体等を用いることができる。
ここで、ＳｉＣ粒子を用いる場合には、薄肉鋳片１における割れの起点となることを抑制するために、粒径の上限を１０μｍ以下とすることが好ましく、５μｍ以下とすることがさらに好ましい。また、ＳｉＣ粒子が溶鋼３内で溶融してしまうことを抑制して接種効果を的確に得るためには、粒径の下限を０．１μｍ以上とすることが好ましい。
【００２６】
一方、ＳｉＣ繊維を用いる場合には、径や長さは特に規定する必要はない。ＳｉＣ繊維としては、全体がＳｉＣで構成されたものと、芯材の表面にＳｉＣを被覆させたものなどがある。全体がＳｉＣで構成されたものでは、径が１０〜１５μｍ程度となる。一方、芯材の表面にＳｉＣを被覆したものでは、径が２０〜１８０μｍ程度となる。
ここで、上記のような単一の繊維をフィラメントと呼ぶことがある。そして、シート等の部材を製造する場合は、一般的に、まずフィラメントを数百から数千本を束ねたフィラメント束を形成し、フィラメント束を織って製造する。本実施形態では、フィラメントであるか、フィラメント束かは特に規定せず、使用し易い形態を選択することができる。例えば、ＳｉＣ繊維シート等部材を用いる場合はフィラメント束から成ることが一般的である。他の無機物繊維と混合する場合は、フィラメントを用いた方が均一に分散させ易い傾向がある。
【００２７】
また、シート等を形成する長さ数ｃｍ以上の長繊維の場合であっても、通常の接触圧力であれば繊維全体がシートから剥離して巻込まれることは少ない。なお、本実施形態においては、ＳｉＣ繊維の側面が冷却ドラム１１の周面の凹凸で削り取られて、β型ＳｉＣの小片（ＳｉＣ片）が冷却ドラム１１の周面に付着することになる。
長さ数ｍｍ以下の短繊維やウィスカーを、例えば他の無機物繊維に混ぜた場合、全長まるごと剥離する可能性があるが、冷却ドラム１１への接触圧力を調整すれば避けることができる。ＳｉＣ繊維の形態や混合方法等により、接触圧力を調整すれば良い。一般に、繊維が長いほど剥離しにくいので、接触圧力を強くして、冷却ドラム１１の周面の凹凸で削り取られて生じるＳｉＣ片を増やすことができる。
【００２８】
ここで、冷却ドラム１１の周面に対するＳｉＣ含有材３１の接触圧力については、特に規定しないが、０．０１ＭＰａ以上０．１ＭＰａ以下（０．１０２ｋｇｆ／ｃｍ２以上１．０２ｋｇｆ／ｃｍ２以下）の範囲内とすることができる。上述のように、ＳｉＣ含有材３１の形態に応じて適宜設定することが好ましい。なお、図示はしないが、ＳｉＣ含有材の接触圧力を調整する圧力調整手段を備えていることが好ましい。
【００２９】
上述のＳｉＣ含有材３１は、図３から図５に示すように、例えばアルミナ繊維等の無機物繊維シートからなる支持体３２に支持されて冷却ドラム１１の周面に接触させられている。
あるいは、図６に示すように、ＳｉＣ含有材３１をそのまま冷却ドラム１１の周面に接触させている。
【００３０】
図３（ａ）においては、支持体３２の底面全体にシート状のＳｉＣ含有材３１を配置し、冷却ドラム１１の周面にＳｉＣ含有材３１を接触させている。
図３（ｂ）においては、支持体３２の底面の半分にシート状のＳｉＣ含有材３１を配置し、冷却ドラム１１の周面にＳｉＣ含有材３１を接触させている。
【００３１】
図４（ａ）においては、支持体３２の内部に縦溝３５を形成し、この縦溝３５にシート状のＳｉＣ含有材３１を挿入した構造とされている。
図４（ｂ）においては、支持体３２の内部に複数の縦溝３５を形成し、この複数の縦溝３５にシート状のＳｉＣ含有材３１を挿入した構造とされている。
図４（ｃ）においては、支持体３２の内部に縦溝３５を形成し、この縦溝３５にＳｉＣ含有材３１として上述のＳｉＣ繊維を充填した構造とされている。
図４（ｄ）においては、支持体３２の内部に縦溝３５を形成し、この縦溝３５にＳｉＣ含有材３１として上述のＳｉＣ粒子を充填した構造とされている。
【００３２】
図５（ａ）においては、支持体３２の内部に縦溝３５を形成し、この縦溝３５にシート状のＳｉＣ含有材３１を挿入し、その先端を折り曲げて冷却ドラム１１との接触面積を大きくした構造とされている。
図５（ｂ）においては、支持体３２の内部に複数の縦溝３５を形成し、この複数の縦溝３５にシート状のＳｉＣ含有材３１を挿入し、その先端を折り曲げて冷却ドラム１１との接触面積を大きくした構造とされている。
【００３３】
図６（ａ）においては、ＳｉＣ繊維を含むＳｉＣ含有材３１が冷却ドラム１１に直接接触させられている。
図６（ｂ）においては、ＳｉＣ粒子を含むＳｉＣ含有材３１が冷却ドラム１１に直接接触させられている。
【００３４】
次に、上述した薄肉鋳片の製造装置１０を用いた本実施形態である薄肉鋳片の製造方法について説明する。
【００３５】
一対の冷却ドラム１１、１１とサイド堰１５によって形成された溶鋼溜まり部１６に、タンディッシュ１７から浸漬ノズル１８を介して溶鋼３を供給するとともに、一対の冷却ドラム１１、１１を回転方向Ｒに向けて、すなわち、一対の冷却ドラム１１、１１同士が近接する領域が薄肉鋳片１の引抜方向（図１においては下方向）に向かうように、それぞれの冷却ドラム１１、１１を回転させる。
【００３６】
すると、冷却ドラム１１の周面には、凝固シェル５が形成される。そして、冷却ドラム１１の周面の上で凝固シェル５が成長し、一対の冷却ドラム１１、１１にそれぞれ形成された凝固シェル５、５同士がドラムキス点で圧着されることにより、所定厚みの薄肉鋳片１が鋳造される。
【００３７】
ここで、本実施形態においては、ＳｉＣ付着手段３０によってＳｉＣ含有材３１が冷却ドラム１１，１１の周面に接触させられており、冷却ドラム１１，１１の周面の微小な凹凸によってβ型ＳｉＣが削り取られて、冷却ドラム１１，１１の周面にβ型ＳｉＣの小片（ＳｉＣ片）が付着する。
冷却ドラム１１，１１の周面にβ型ＳｉＣが付着した状態で、冷却ドラム１１，１１が溶鋼溜まり部１６の溶鋼３と接触するように構成されていることから、このβ型ＳｉＣの接種効果により、等軸晶比率が向上する。
【００３８】
以上のような構成とされた本実施形態である薄肉鋳片の製造装置１０及び薄肉鋳片の製造方法においては、冷却ドラム１１の周面にβ型ＳｉＣを付着させるＳｉＣ付着手段３０を備えており、冷却ドラム１１の周面にβ型ＳｉＣが付着された状態で冷却ドラム１１の周面に凝固シェル５を形成・成長させる構成とされているので、このβ型ＳｉＣが接種核として作用し、等軸晶比率が大幅に向上される。
また、凝固が進行する冷却ドラム１１の周面に接種核（β型ＳｉＣ）が付着されているので、溶鋼溜まり部１６におけるマクロ的な溶鋼流動の影響が少なく、幅方向及び長手方向において等軸晶比率が安定した薄肉鋳片１を製造することが可能となる。
【００３９】
また、本実施形態では、ＳｉＣ含有材３１におけるβ型ＳｉＣの含有量が体積比率で３３％以上とされているので、冷却ドラム１１の周面にＳｉＣ含有材３１を接触させた際に、冷却ドラム１１の周面に接種効果を有するβ型ＳｉＣを十分に付着させることができ、β型ＳｉＣを接種核として作用させることによって等軸晶比率を的確に向上させることができる。
【００４０】
さらに、本実施形態では、冷却ドラム１１の周面に対するＳｉＣ含有材３１の接触圧力が０．０１ＭＰａ以上０．１ＭＰａ以下（０．１０２ｋｇｆ／ｃｍ２以上１．０２ｋｇｆ／ｃｍ２以下）の範囲内としており、ＳｉＣ含有材３１の形態に応じて適宜設定する構成としているので、ＳｉＣ含有材３１を冷却ドラム１１の周面に接触させることで、β型ＳｉＣを冷却ドラム１１の周面に的確に付着させることが可能となる。
【００４１】
また、本実施形態では、冷却ドラム１１の周面の表面粗さが、ＪＩＳ  Ｂ０６０１−１９９４に準拠して最大高さＲｙが４０μｍ以上１２０μｍ以下の範囲内とされているので、この微小な凹凸によってＳｉＣ含有材３１から削り取られたβ型ＳｉＣの小片（ＳｉＣ片）の大きさが適正な範囲となり、このＳｉＣ片が割れの起点となることを抑制できる。また、ＳｉＣ片が融解することを抑制でき、的確に接種効果を作用させて等軸晶比率の向上を図ることができる。
【００４２】
以上、本発明の実施形態である薄肉鋳片１の製造方法について具体的に説明したが、本発明はこれに限定されることはなく、その発明の技術的思想を逸脱しない範囲で適宜変更可能である。
例えば、本実施形態では、図１に示すように、ベンダーロール及びピンチロールを配設した双ドラム式連続鋳造装置を例に挙げて説明したが、これらのロール等の配置に限定はなく、適宜設計変更してもよい。
【実施例】
【００４３】
以下に、本発明の効果を確認すべく、実施した実験結果について説明する。
【００４４】
＜実施例１＞
実施形態で説明した薄肉鋳片の製造装置を用いて、Ｃ；０．１３ｍａｓｓ％、Ｓｉ；１．０ｍａｓｓ％、Ｍｎ；２．２ｍａｓｓ％、Ｐ；０．０１ｍａｓｓ％、Ｓ；０．００５ｍａｓｓ％、Ａｌ；０．０３ｍａｓｓ％、Ｔｉ；０．０２ｍａｓｓ％、Ｎｂ；０．０４ｍａｓｓ％、Ｖ；０．０３ｍａｓｓ％を含有する鋼材からなる薄肉鋳片を、以下の条件で鋳造した。
【００４５】
（鋳造条件）
冷却ドラムの直径  ：  １２００ｍｍ
鋳造ドラムの表面粗度  ：  Ｎｉメッキ被覆面にショットブラスト加工、Ｒｙ＝４０〜１２０μｍ（ＪＩＳ  Ｂ０６０１−１９９４準拠、抽出曲線：ガウス分布特性位相補償粗さ曲線、最大高さＲｙ、評価長さ４０ｍｍ、カットオフ値８．０ｍｍ、フィルタ種別：ガウシアン  ）
鋳造速度  ：  平均５０ｍ／ｍｉｎ
鋳造幅  ：  １３００ｍｍ
スカム堰浸漬深さ  ：  １５ｍｍ
溶鋼溜まり部の過熱度  ：  ２５℃目標、２０〜３０℃の範囲内
鋳造雰囲気  ：  Ａｒ＋Ｎ２
鋳造厚み  ：  平均２．０ｍｍ
鋳造量  ：  １０ｔｏｎ
【００４６】
ここで、冷却ドラムの表面は、Ｎｉメッキ被覆面にショットブラスト加工を行うことにより、最大高さＲｙ＝４０〜１２０μｍ（ＪＩＳ  Ｂ０６０１−１９９４準拠、抽出曲線：ガウス分布特性位相補償粗さ曲線、評価長さ４０ｍｍ、カットオフ値８．０ｍｍ、フィルタ種別：ガウシアン  ）とした。
また、ＳｉＣ含有材の冷却ドラムへの接触圧力は、表１に示すように、０．０１〜０．１ＭＰａ（０．１０２〜１．０２ｋｇｆ／ｃｍ２）の範囲内に設定した。
そして、冷却ドラムに接触させるＳｉＣ含有材の構造、形態は、表１及び図３から図６に示す方法で実施した。
【００４７】
そして、得られた薄肉鋳片の等軸晶比率、内部欠陥厚み比率、横割れの有無、曲げ性を以下のような手順で評価した。評価結果を表１に示す。
【００４８】
（等軸晶比率）
得られた薄肉鋳片の等軸晶の比率を測定した。鋳片１／４幅、１／２幅、３／４幅部の鋳造方向に直交する断面の凝固組織を観察し、各位置の（等軸晶厚み）／（鋳片全厚み）×１００（％）を算出し、３ヶ所の平均値を代表値とした。
【００４９】
（内部欠陥の最大厚み比率）
鋳造方向に直交する断面において、１／４幅、１／２幅、３／４幅を中心とした±１５ｍｍ（合計３０ｍｍ）の領域を光学顕微鏡で観察して、内部欠陥（ポロシティや引け巣、あるいはこれらの密集領域全体の厚み）の最大厚みを測定し、鋳片厚みに占める比率（％）を評価した。
【００５０】
（鋳片横割れ）
コイラーに巻取り後、室温まで冷却してから鋳片を巻き戻し、鋳片表面における横割れの有無を目視観察した。鋳片長さ１ｍあたり１個以上の場合を「不合格」、１個未満の場合を「合格」とした。
【００５１】
（曲げ試験）
室温で、薄肉鋳片試料（鋳造幅方向３０ｍｍ×鋳造長手方向１８０ｍｍ）をバイスに挟み、曲率半径３ｍｍの棒に当てて９０°曲げた際の割れの発生の有無を目視観察した。割れ無しを「合格」、割れ有りを「不合格」とした。
【００５２】
【表１】
2018061963.tif 000003
【００５３】
比較例Ｎｏ．１０１はアルミナ繊維製の支持体のみを冷却ドラムの周面に接触させた例であり、ＳｉＣ片は冷却ドラムの周面に供給されなかった。そのため、等軸晶比率は１５％未満であり、内部欠陥厚み比率は１５％を超えた。また、巻き戻し時の横割れが発生し、曲げ試験も不合格であった。
比較例Ｎｏ．１０２は、支持体の底面にＳｉＣ繊維シートを貼り付けて冷却ドラムの周面に接触させたが、δ−Ｆｅに対する接種作用があるβ型ＳｉＣではなかったため、等軸晶比率は１５％未満であり、内部欠陥厚み比率は１５％を超えた。また、巻き戻し時の横割れが発生し、曲げ試験も不合格であった。
これに対して、本発明例Ｎｏ．１〜１４においては、β型ＳｉＣ片を冷却ドラムの周面に供給しているため、等軸晶比率は１５％以上であり、内部欠陥厚み比率は１５％以下であった。その結果、巻き戻し後の鋳片に横割れは発生せず、曲げ試験も合格した。
【００５４】
＜実施例２＞
実施形態で説明した薄肉鋳片の製造装置を用いて、主要鋳造条件は実施例１と同様にして、表２に示す成分を含有する薄肉鋳片を鋳造した。
ここで、本発明例Ｎｏ．２１〜３６においては、ＳｉＣ繊維シート（β型ＳｉＣが１００ｖｏｌ％）を、図３（ａ）に示すようにアルミナ繊維製支持体の底面全面に貼り付けて、冷却ドラムの周面に接触させた。
一方、比較例Ｎｏ．１１１〜１１６においては、アルミナ繊維製の支持体のみ鋳造ドラム表面に接触させた。
【００５５】
得られた薄肉鋳片の等軸晶比率、内部欠陥厚み比率、横割れの有無、曲げ性を実施例１と同様の手順で評価した。評価結果を表２に示す。
【００５６】
【表２】
2018061963.tif 000004
【００５７】
比較例Ｎｏ．１１１〜１１６では、アルミナ繊維製の支持体のみを冷却ドラムの周面に接触させため、冷却ドラムの周面にβ型ＳｉＣ片は供給されなかった。そのため、本発明例と成分が類似したδ凝固鋼ではあったが、等軸晶比率は１５％未満であり、内部欠陥厚み比率は１５％を超えて、巻き戻し時の横割れが発生し、曲げ試験も不合格であった。
これに対して、本発明例Ｎｏ．２１〜３６においては、ＳｉＣ繊維シート（β型ＳｉＣが１００ｖｏｌ％）が冷却ドラムの周面に接触させられたため、β型ＳｉＣ片が冷却ドラムの周面に供給された。これにより、いずれもδ凝固鋼である、極低炭素鋼、炭素鋼、高張力鋼、Ｓｉ鋼、Ｃｒ系ステンレス鋼の各鋼種にて、等軸晶比率は１５％以上であり、内部欠陥厚み比率は１５％以下であった。その結果、巻き戻し後の鋳片に横割れは発生せず、曲げ試験も合格した。
【００５８】
以上のことから、本発明によれば、δ凝固鋼からなる薄肉鋳片を製造する場合において、幅方向及び長手方向にわたって等軸晶比率が高くかつ安定した薄肉鋳片を製造可能であることが確認された。
【符号の説明】
【００５９】
１  薄肉鋳片
３  溶鋼
１１  冷却ドラム
３０  ＳｉＣ付着手段
３１  ＳｉＣ含有材
【図１】
2018061963.tif 000005
【図２】
2018061963.tif 000006
【図３】
2018061963.tif 000007
【図４】
2018061963.tif 000008
【図５】
2018061963.tif 000009
【図６】
2018061963.tif 000010